【手続補正書】
【提出日】平成19年1月16日(2007.1.16)
【手続補正１】
【補正対象書類名】明細書
【補正対象項目名】請求項１１
【補正方法】変更
【補正の内容】
【請求項１１】  支持体と、該支持体上に設けられた導電性弾性体層とを有する画像形成装置用現像ローラにおいて、
該導電性弾性体層が請求項１〜５のいずれか一項記載のポリウレタンエラストマー組成物であることを特徴とする画像形成装置用現像ローラ。
【手続補正２】
【補正対象書類名】明細書
【補正対象項目名】請求項１２
【補正方法】変更
【補正の内容】
【請求項１２】  導電性弾性体層および該導電性弾性体層の外周面にさらに導電性樹脂層を配した少なくとも２層以上が形成された現像ローラであり、
該導電性弾性体層が一層以上から構成されており、ゴムを主成分とし、該ゴムが主としてポリウレタンエラストマー組成物からなり、
該導電性樹脂層が少なくとも一層以上からなり、
該導電性弾性体層に直接、接触している導電性樹脂層が主としてポリウレタンエラストマー組成物であることを特徴とする画像形成装置用現像ローラ。
【手続補正３】
【補正対象書類名】明細書
【補正対象項目名】００１１
【補正方法】変更
【補正の内容】
【００１１】
【課題を解決するための手段】
本発明者は、上記の問題点を解決するために検討を重ねた結果、支持体と支持体上に設けられた導電性弾性体層とからなる画像形成装置用現像ローラにおいて、導電性弾性体層を構成するポリウレタンエラストマーの分岐濃度を０．２〜０．８ｍｍｏｌ／ｇになるように配合設計することによって、圧縮永久歪みを小さくすることが出来、弾性体ローラ（現像ローラ）を感光ドラムに長期圧接放置直後にハーフトーンによる画像評価を行っても、良好な画質を得ることが出来ることを見出した。
【手続補正４】
【補正対象書類名】明細書
【補正対象項目名】００２６
【補正方法】変更
【補正の内容】
【００２６】
本発明はさらに、支持体と、支持体上に設けられた導電性弾性体層とを有する画像形成装置用現像ローラにおいて、導電性弾性体層が、導電付与剤を含有し、ポリオールとイソシアネート化合物との反応生成物からなり、ポリオールとイソシアネート化合物を分岐濃度が０．２〜０．８ｍｍｏｌ／ｇかつα値が１．５〜２．５になる条件で反応させて得られる、末端水酸基を含むポリウレタンエラストマー組成物であることを特徴とする画像形成装置用現像ローラに関するものである。
【手続補正５】
【補正対象書類名】明細書
【補正対象項目名】００２７
【補正方法】変更
【補正の内容】
【００２７】
本発明はさらに、導電性弾性体層および導電性弾性体層の外周面にさらに導電性樹脂層を配した少なくとも２層以上が形成された現像ローラであり、導電性弾性体層が一層以上から構成されており、ゴムを主成分とし、ゴムが主としてポリウレタンエラストマー組成物からなり、導電性樹脂層が少なくとも一層以上からなり、導電性弾性体層に直接、接触している導電性樹脂層が主としてポリウレタンエラストマー組成物であることを特徴とする画像形成装置用現像ローラに関するものである。
【手続補正６】
【補正対象書類名】明細書
【補正対象項目名】００２８
【補正方法】変更
【補正の内容】
【００２８】
ここで、「ゴムを主成分とする」とは、現像ローラが低硬度、低圧縮永久歪みを示す程度に導電性弾性体層中にゴムが含まれていれば良く、好ましくは導電性弾性体層中にゴム成分が５０質量％以上、含まれているのが良い。
【手続補正７】
【補正対象書類名】明細書
【補正対象項目名】００２９
【補正方法】変更
【補正の内容】
【００２９】
本発明はさらに、導電性弾性体層および導電性樹脂層からなる画像形成装置用現像ローラにおいて、導電性弾性体層を構成するポリウレタンエラストマー組成物がポリオールとイソシアネート化合物を分岐濃度が０．２〜０．８ｍｍｏｌ／ｇかつα値が１．５〜２．５になる条件で反応させて得られる、末端水酸基を含むポリウレタンエラストマー組成物であることを特徴とする画像形成装置用現像ローラに関するものである。
【手続補正８】
【補正対象書類名】明細書
【補正対象項目名】００３０
【補正方法】変更
【補正の内容】
【００３０】
導電性弾性体層および導電性樹脂層からなる画像形成装置用現像ローラにおいて、導電性樹脂層を構成するポリウレタンエラストマー組成物が、α値０．５〜２．５になる条件で反応させて得られるものであることが好ましい。
【手続補正９】
【補正対象書類名】明細書
【補正対象項目名】００４８
【補正方法】変更
【補正の内容】
【００４８】
本発明はさらに、支持体と、支持体上に設けられた導電性弾性体層とを有する画像形成装置用現像ローラにおいて、導電性弾性体層が、導電付与剤を含有し、ポリオールとイソシアネート化合物との反応生成物からなり、ポリオールとイソシアネート化合物を分岐濃度が０．２〜０．８ｍｍｏｌ／ｇかつα値が１．５〜２．５になる条件で反応させて得られる、末端水酸基を含むポリウレタンエラストマー組成物であることを特徴とする画像形成装置用現像ローラに関するものである。
【手続補正１０】
【補正対象書類名】明細書
【補正対象項目名】００５１
【補正方法】変更
【補正の内容】
【００５１】
本発明はさらに、導電性弾性体層および導電性弾性体層の外周面にさらに導電性樹脂層を配した少なくとも２層以上が形成された現像ローラであり、導電性弾性体層が一層以上から構成されており、ゴムを主成分とし、ゴムが主としてポリウレタンエラストマー組成物からなり、導電性樹脂層が少なくとも一層以上からなり、導電性弾性体層に直接、接触している導電性樹脂層が主としてポリウレタンエラストマー組成物であることを特徴とする画像形成装置用現像ローラに関するものである。
【手続補正１１】
【補正対象書類名】明細書
【補正対象項目名】００５４
【補正方法】変更
【補正の内容】
【００５４】
本発明の導電性弾性体層、および導電性弾性体層の外周面にさらに導電性樹脂層を配した現像ローラを製造するには、公知の方法を使用することができる。例えば、ロール混合装置によって、ポリオールとイソシアネート化合物を混合した後、円筒金型内に材料を注入してこの原料を芯金上に円筒状に成形する。これらの原料の混合注入後の成形温度は、重合反応を効果的に行なえる温度であれば良く、好ましくは１００〜１４０℃である。このようにして成形した導電性弾性体層上にさらに同様の方法によって成形した導電性樹脂層を積層させることによって所望の現像ローラを得ることができる。
【手続補正１２】
【補正対象書類名】明細書
【補正対象項目名】０００１
【補正方法】変更
【補正の内容】
【０００１】
【発明の属する技術分野】
本発明は、電子写真複写装置、プリンタ、静電記録装置等の画像形成装置において、感光体上の静電潜像を可視像化するために低硬度、低圧縮永久歪み特性を要求される現像ローラに関する。また、このようなローラに好適に使用できる導電性弾性体層に関する。
【手続補正１３】
【補正対象書類名】明細書
【補正対象項目名】００４７
【補正方法】変更
【補正の内容】
【００４７】
導電付与剤は導電性弾性体層中に１〜３０質量％を含有するのが好ましい。また、導電性樹脂層中に１〜４０質量％を含有するのが好ましい。導電性付与剤を有する導電性弾性体層および導電性樹脂層を有する現像ローラは、例えば、１Ｅ＋３〜１Ｅ＋９Ω・ｃｍの体積固有抵抗を有することが出来る。
【手続補正１４】
【補正対象書類名】明細書
【補正対象項目名】００４９
【補正方法】変更
【補正の内容】
【００４９】
分岐濃度が０．８ｍｍｏｌ／ｇを超えた場合、導電性弾性体層の硬度が高くなる問題が発生してしまう。導電性弾性体層の硬度を低下させるために可塑剤を入れるなどの手段をとれば、このような高硬度化の問題は解決することは出来るが、可塑剤を入れることにより長期保管等により可塑剤が基層から滲み出してしまい、経時による密着力の低下を招いてしまう、感光体ドラムを汚染してしまうといった問題が発生してしまうためである。また、分岐濃度が０．２ｍｍｏｌ／ｇ未満の場合、圧縮永久歪みが大きくなるといった問題が発生する。導電性弾性体層を構成するポリウレタンエラストマーは、分岐濃度０．２５〜０．５ｍｍｏｌ／ｇで反応させるのが好ましい。
【手続補正１５】
【補正対象書類名】明細書
【補正対象項目名】００５８
【補正方法】変更
【補正の内容】
【００５８】
本発明の現像ローラは、例えば図１に示したような装置構成において用いることができる。この形態においては、芯金３上に本発明のポリウレタンエラストマー組成物である導電性弾性体層４、さらにその上に導電性樹脂層７が形成されてなる本発明の現像ローラに、現像ローラ表面にトナーを供給するトナー供給ローラ６、一次帯電処理を行なう現像ブレード５、一次帯電処理を行なうトナーチャージローラ２および像担持体である感光ドラム１が圧接されており、これらによって現像ローラは圧縮力を受けている。本発明の現像ローラは、その導電性弾性体層が圧縮力により適度に歪んで他の部材との間に適度なニップを形成でき、かつその歪みが容易に回復することにより長期間の使用においても良好な画像を形成できる。
【手続補正１６】
【補正対象書類名】明細書
【補正対象項目名】００７１
【補正方法】変更
【補正の内容】
【００７１】
「ローラ硬度」の測定方法
実施例１〜５および比較例１〜５については導電性弾性体層のみを有するローラについて成形直後のＡｓｋｅｒＣ硬度を測定した（ローラ硬度（Ａ））。また、実施例６〜１０および比較例６〜１０については導電性弾性体層および導電性樹脂層を有するローラについて、ローラ成形直後のＡｓｋｅｒＣ硬度を測定した（ローラ硬度（Ｂ））。